(57)【特許請求の範囲】
【請求項１】
連通孔を有する活物質形成体を形成する第１の工程と、
前記活物質形成体上にＬｉ2+XＣ1-XＢXＯ3（Ｘは０を超え１以下の実数を表す。）を含む固形物を設置する第２の工程と、
前記固形物を溶融させる第３の工程と、
前記固形物の溶融物を急冷して固化する第４の工程と、を含み、
前記第４の工程において、前記固形物の溶融物を急冷する冷却速度は１０2度／秒以上１０5度／秒以下であり、
前記溶融物は、前記第３の工程において前記連通孔内に充填されることを特徴とする電極複合体の製造方法。
【請求項２】
前記第３の工程において、前記固形物を６５０℃以上９００℃以下の温度で加熱することを特徴とする請求項１に記載の電極複合体の製造方法。
【請求項３】
前記Ｌｉ2+XＣ1-XＢXＯ3におけるＸは、０．２以上０．６以下であることを特徴とする請求項１または２に記載の電極複合体の製造方法。
【請求項４】
前記固形物の量は、固化した後に前記活物質形成体上に層を形成することができる量であることを特徴とする請求項１乃至３のいずれか１項に記載の電極複合体の製造方法。
【発明の詳細な説明】
【技術分野】
【０００１】
本発明は、電極複合体の製造方法、電極複合体および電池に関するものである。
【背景技術】
【０００２】
携帯型情報機器をはじめとする多くの電気機器の電源にリチウム電池が一次電池及び二次電池として利用されている。リチウム電池では正極、電解質層、負極がこの順に積層され、電解質層はリチウムイオンの伝導を媒介する。近年、高エネルギー密度と安全性とを両立したリチウム電池として液体電解質に替わる固体電解質を使用する全固体型リチウム電池が研究されている。その全固体型リチウム電池が特許文献１に開示されている。
【０００３】
特許文献１によると、リチウム電池は多孔体の固体電解質をゾルゲル法を用いて形成している。固体電解質にはリチウム、ランタン、酸化チタンの化合物の他アルミニウム化合物が用いられている。さらに、ゾルゲル法を用いて固体電解質の孔内に電池活物質が設置されている。電池活物質にはリチウム塩とマンガン塩またはコバルト塩が用いられている。
【０００４】
リチウム電池では多孔体である固体電解質の孔に電池活物質を設置して、固体電解質と電池活物質とを接触させている。そして、固体電解質と電池活物質との間でリチウムイオンを移動させている。
【先行技術文献】
【特許文献】
【０００５】
【特許文献１】特開２００６−２６０８８７号公報
【発明の概要】
【発明が解決しようとする課題】
【０００６】
特許文献１ではゾルゲル法を用いて多孔体である固体電解質の孔に電池活物質を設置することが記載されている。すなわち、電池活物質の材料を溶媒に溶解させた活物質溶液を孔内に充填させ、その後加熱乾燥して溶媒を除去する。孔内では溶媒が除去されるので、電池活物質の膜が固体電解質の表面に形成されるが、孔内すべてを満たすことはできずに空洞となる部分が発生する。当該空洞部分はリチウムイオンが移動することができないことから、電池の容量を大きくするためには当該空洞となる部分をできるだけ少なくする必要がある。
【課題を解決するための手段】
【０００７】
本発明は、上述の課題の少なくともひとつを解決するためになされたものであり、以下の形態または適用例として実現することが可能である。
【０００８】
［適用例１］
本適用例にかかる電極複合体の製造方法であって、連通孔を有する活物質形成体を形成する第１の工程と、前記活物質形成体上にＬｉ2+XＣ1-XＢXＯ3（Ｘは０を超え１以下の実数を表す。）を含む固形物を設置する第２の工程と、前記固形物を溶融させる第３の工程と、前記固形物の溶融物を急冷して固化する第４の工程と、を含み、前記溶融物は、前記第３の工程において前記連通孔内に充填されていることを特徴とする。
【０００９】
本適用例によれば、まず、第１の工程で連通孔を有する活物質形成体を形成する。そして、第２の工程で活物質形成体上にＬｉ2+XＣ1-XＢXＯ3を含む固形物を設置する。当該固形物は固体電解質を形成するためのものである。Ｘはホウ素Ｂの置換率であり、０を超え１以下の実数を表す。従って、固体電解質を形成するための固形物には、必ずホウ素Ｂが含まれ、Ｘが１のときにはＬｉ3ＢＯ3が含まれることになる。次に、第３の工程で固体電解質を形成するための固形物を溶融させる。そして、当該溶融物を連通孔内に充填させる。次に、固形物の溶融物を急冷して固化し非結晶化させている。これにより、活物質形成体の連通孔内に非結晶の固体電解質を有する電極複合体を形成することができる。
【００１０】
Ｌｉ2+XＣ1-XＢXＯ3を含む固形物は、加熱して溶融させることでよい。このため、連通孔内に充填した溶融物を固化するとき気化する物質の量が少ないので、固化するときの体積変化を小さくすることができる。従って、連通孔内を固体電解質が占める比率を高くし、連通孔内の空隙率を低下することができる。これにより、生産性良く固体電解質を活物質形成体の連通孔内に設置することができ、比較的に容量の大きな電池を構成することが可能な電極複合体を形成することができる。
【００１１】
［適用例２］
上記適用例にかかる電極複合体の製造方法であって、前記第４の工程において、前記固形物の溶融物を急冷する冷却速度は１０2度／秒以上１０5度／秒以下であることが好ましい。
【００１２】
本適用例によれば、固形物の溶融物を急冷する冷却速度は１０2度／秒以上である。この冷却速度のときには固形物の溶融物を固化したときに固体電解質を非結晶化することができる。また、冷却速度は１０5度／秒以下である。このとき、固形物の溶融物を冷却する装置を容易に入手することができる。
【００１３】
［適用例３］
上記適用例にかかる電極複合体の製造方法であって、前記第３の工程において、前記固形物を６５０℃以上９００℃以下の温度で加熱することが好ましい。
【００１４】
本適用例によれば、固体電解質を形成するための固形物を６５０度以上９００度以下の範囲で加熱することが好ましい。加熱温度を６５０度以上にするとき固体電解質を形成するための固形物を溶融することができる。加熱温度を９００度以上にするとき固体電解質の組成が変わるので電解質としての性能が低下する。従って、固体電解質の固形物を上記の範囲にすることにより、電解質としての性能を低下させずに固体電解質の固形物を溶融させることができる。
【００１５】
［適用例４］
上記適用例にかかる電極複合体の製造方法であって、前記Ｌｉ2+XＣ1-XＢXＯ3におけるＸは、０．２以上０．６以下であることが好ましい。
【００１６】
本適用例によれば、Ｌｉ2+XＣ1-XＢXＯ3におけるＸの範囲は０．２以上０．６以下の実数であることが好ましい。このとき、固体電解質の好ましいＬｉ伝導率を得ることができる。
【００１７】
［適用例５］
上記適用例にかかる電極複合体の製造方法であって、前記固形物の量は、固化した後に前記活物質形成体上に層を形成することができる量であることが好ましい。
【００１８】
本適用例によれば、固体電解質を形成するための固形物の量は、固化し非結晶化した後に活物質形成体上に層を形成することができる量であることが好ましい。これにより、活物質形成体上に固形物が固化し非結晶化した層を形成することができる。これにより、電極複合体において、活物質形成体が露出しない、非結晶化した固体電解質のみが露出た面を形成することができる。固体電解質のみが露出した面を形成することで、電池を構成するときに一方の電極を固体電解質のみが露出した面に形成することで、活物質形成体が正極側と負極側との双方に接して発生する短絡を抑止することができる。
【００１９】
［適用例６］
本適用例にかかる電極複合体であって、連通孔を有する活物質形成体と、少なくとも前記連通孔内に形成されたＬｉ2+XＣ1-XＢXＯ3（Ｘは０を超え１以下の実数を表す。）を含む非結晶質の固体電解質と、を有することを特徴とする。
【００２０】
本適用例によれば、電極複合体は連通孔を有する活物質形成体を備えている。この連通孔には非結晶化の固体電解質が設置され、固体電解質はＬｉ2+XＣ1-XＢXＯ3を含んでいる。Ｘはホウ素Ｂの置換率であり、０を超え１以下の実数を表す。従って、固体電解質にはホウ素Ｂが必ず含まれる。
【００２１】
［適用例７］
上記適用例にかかる電極複合体であって、前記活物質形成体を含む第１の層と前記活物質形成体を含まない第２の層とを有し、前記第１の層における前記固体電解質と前記第２の層における前記固体電解質とは連続していることが好ましい。
【００２２】
本適用例によれば、電極複合体は第１の層と第２の層とを有している。第１の層は活物質形成体と固体電解質とを有している。第２の層には活物質形成体がなく固体電解質を有している。そして、第１の層における固体電解質と第２の層における固体電解質は連続している。活物質形成体上に固体電解質の材料となる固形物を設置してから当該固形物を溶融し、その後非結晶化させることで活物質形成体と固体電解質とを有する第１の層を得ることができ、このときの固体電解質の材料となる固形物の量を活物質形成体に充填される量を超える量とすることで、第１の層上に固体電解質の第２の層が形成される。このように形成された第１の層の固体電解質と第２の層の固体電解質は連続した非結晶構造を有し、好ましいリチウムイオンの伝導度を有する電極複合体とすることができる。
【００２３】
［適用例８］
上記適用例にかかる電極複合体を有する電池において、前記第１の層側に設置された第１電極と、前記第２の層側に設置された第２電極と、を有することが好ましい。
【００２４】
本適用例によれば、電極複合体が第１電極と第２電極とに挟まれている。これにより、第１の層における固体電解質及び第２の層の固体電解質の内部をリチウムイオンが移動することで充電及び放電させることができる電池を構成することができる。また、電池内において、活物質形成体を有しない第２の層が第１電極と第２電極との間にあることで、電池内部での短絡を防ぐことができる。
【図面の簡単な説明】
【００２５】
【図１】電極複合体の構造を示す要部模式側断面図。
【図２】リチウム電池の構造を示す概略斜視図。
【図３】リチウム電池の構造を示す模式断面図。
【図４】電池ユニットの構造を示す模式側面図。
【図５】電池ユニットの構造を示す模式平面図。
【図６】リチウム電池の製造方法のフローチャート。
【図７】リチウム電池の製造方法を説明するための模式図。
【図８】リチウム電池の製造方法を説明するための模式図。
【図９】リチウム電池の製造方法を説明するための模式図。
【図１０】リチウム電池の製造方法を説明するための模式図。
【図１１】リチウム電池の製造方法を説明するための模式図。
【図１２】リチウム電池の製造方法を説明するための模式図。
【図１３】リチウム電池の製造方法を説明するための模式図。
【図１４】リチウム電池の製造方法を説明するための模式図。
【図１５】リチウム電池の製造方法を説明するための模式図。
【図１６】リチウム電池の製造方法を説明するための模式図。
【図１７】固形の電解質のホウ素置換率Ｘと電極複合体のＬｉ伝導率の関係を示すグラフ。
【図１８】変形例にかかわる分離膜付電極複合体の構造を示す要部模式側断面図。
【発明を実施するための形態】
【００２６】
以下、実施形態について図面に従って説明する。
尚、各図面における各部材は、各図面上で認識可能な程度の大きさとするため、各部材毎に縮尺を異ならせて図示している。
【００２７】
（第１の実施形態）
本実施形態では、電極複合体を有するリチウム電池と、このリチウム電池を製造するリチウム電池の製造方法との特徴的な例について、図に従って説明する。リチウム電池の製造方法には電極複合体が含まれている。本実施形態に係る電極複合体ついて図１に従って説明する。図１は電極複合体の構造を示す要部模式側断面図である。図１に示すように、電極複合体９は活物質形成体１２を備えている。活物質形成体１２は形成材料である活物質粒子１３が複数連結し多孔質に形成された構造体である。活物質粒子１３同士の間には連通孔１４が位置する。連通孔１４は活物質粒子１３間の空洞が網目状に連通した孔の形態になっている。
【００２８】
連通孔１４には非結晶質の固体電解質１５が設置されている。連通孔１４が網目状に設置されているので、活物質形成体１２と固体電解質１５とが広い面積で接触する。この為、活物質形成体１２と固体電解質１５との間でリチウムイオンが移動し易くなっている。また、固体電解質１５は活物質形成体１２間の連通孔１４を埋めている。従って、固体電解質１５は網目状の連続した構成物になっている。固体電解質１５内はリチウムイオンが移動する。そして、連通孔１４に固体電解質１５が網目状に充填されているので、活物質形成体１２の隅々までリチウムイオンが移動可能な経路が確保されることになる。また、固体電解質１５は非結晶の形態であり、粒界の抵抗が低いのでリチウムイオンを移動し易くできる。その結果、リチウム電池１は充放電サイクルを安定して行うことができる。
【００２９】
活物質粒子１３の形成材料にはリチウム複酸化物を用いることができる。尚、リチウムを必ず含み２種以上の金属イオンを含む酸化物であり、オキソ酸イオンが存在しないものをリチウム複酸化物と称す。リチウム複酸化物としては、例えば、ＬｉＣｏＯ2、ＬｉＮｉＯ2、ＬｉＭｎ2Ｏ4、Ｌｉ2Ｍｎ2Ｏ3、ＬｉＦｅＰＯ4、Ｌｉ2ＦｅＰ2Ｏ7、ＬｉＭｎＰＯ4、ＬｉＦｅＢＯ3、Ｌｉ3Ｖ2（ＰＯ4）3、Ｌｉ2ＣｕＯ2、ＬｉＦｅＦ3、Ｌｉ2ＦｅＳｉＯ4、Ｌｉ2ＭｎＳｉＯ4等が挙げられる。
【００３０】
他にも、これらのリチウム複酸化物の一部原子が他の遷移金属、典型金属、アルカリ金属、アルカリ希土類、ランタノイド、カルコゲナイド、ハロゲン等で置換された固溶体もリチウム複酸化物に含むものとし、これら固溶体も正極活物質として用いることができる。本実施形態では、例えば、活物質粒子１３にＬｉＣｏＯ2を用いている。
【００３１】
活物質粒子１３の平均粒径は、３００ｎｍ以上５μｍ以下が好ましく、４５０ｎｍ以上３μｍ以下がより好ましく、５００ｎｍ以上１μｍ以下がさらに好ましい。この平均粒径の活物質粒子１３を用いるとき活物質形成体１２に含まれる連通孔１４の割合を、好ましい範囲内に設定することができる。
【００３２】
これにより、活物質形成体１２の表面積を相対的に広くすることができる為、活物質形成体１２と固体電解質１５との接触面積を広くすることができる。
【００３３】
固体電解質１５の材料にはＬｉ2+XＣ1-XＢXＯ3が用いられている。Ｘはホウ素Ｂの置換率であり、０を超え１以下の実数を表す。従って、固体電解質１５の固形物にＸが０のときのＬｉ2ＣＯ3は含まれず、Ｘが１のときのＬｉ3ＢＯ3は含まれる。そして、連通孔１４において固体電解質１５は非結晶質になっている。
【００３４】
次に、リチウム電池について図２〜図５に従って説明する。図２はリチウム電池の外形を示す概略斜視図である。図２に示すように、電池としてのリチウム電池１は有底円筒形の容器部２と蓋部３とを備えている。容器部２及び蓋部３の一方が正極になり他方が負極になる。リチウム電池１は蓄電可能な全固体型二次電池であるが一次電池として用いてもよい。リチウム電池１の内部に電極複合体９が用いられている。
【００３５】
図３はリチウム電池１の構造を示す模式断面図である。図３に示すように、容器部２内には円板状の電池としての電池ユニット４が４個重ねて設置されている。電池ユニット４は円柱状に重ねられている。各電池ユニット４に電極複合体９が用いられている。１つのリチウム電池１に設置される各電池ユニット４の個数は特に限定されない。１個〜３個でも良く、５個以上でも良い。電池ユニット４は約２．８ｖ〜約４．２ｖの間で用いられる。複数の電池ユニット４の接続を並列接続及び直列接続で組み合わせることにより、リチウム電池１として必要な電圧値を調整することができる。
【００３６】
重ねられた電池ユニット４の回りには円筒状の第１絶縁部５が設置されている。電池ユニット４及び第１絶縁部５の図中上側には蓋部３が設置され、蓋部３の外周側及び第１絶縁部５の側面側に第２絶縁部６が設置されている。第２絶縁部６は容器部２と蓋部３との間に位置し、容器部２と第１絶縁部５との間にも位置している。
【００３７】
電池ユニット４が図中左右方向に移動しないように第１絶縁部５が電池ユニット４を固定する。さらに、第１絶縁部５は電池ユニット４の側面が容器部２と導通しないように絶縁する。第２絶縁部６は容器部２と蓋部３とを絶縁する。容器部２及び蓋部３の材料は導通性及び剛性があれば良く特に限定されないが耐食性のある金属や、表面に耐食性の表面処理おこなった金属を用いることができる。本実施形態では、例えば、容器部２及び蓋部３の材料にステンレスを用いている。第１絶縁部５及び第２絶縁部６の材料は絶縁性があれば良く特に限定されないが、樹脂材料を用いるのが加工し易いので好ましい。本実施形態では、例えば、第１絶縁部５及び第２絶縁部６の材料にアクリル樹脂を用いている。
【００３８】
図４は電池ユニットの構造を示す模式側面図である。図４に示すように、電池ユニット４は第１電極としての下部電極７を備えている。そして、下部電極７上にカーボンシート８、第１の層としての電極複合体９、分離膜１０、第２電極としての上部電極１１がこの順に重ねて設置されている。各部位の厚みは特に限定されないが、本実施形態では、例えば、下部電極７が約１００μｍ、カーボンシート８が約１００μｍ、電極複合体９が約３００μｍ、分離膜１０が約２μｍ、上部電極１１が約２μｍである。
【００３９】
下部電極７は正極となる電極であり、構造を維持する基板として機能する。下部電極７の材料には、例えば、銅、マグネシウム、チタン、鉄、コバルト、ニッケル、亜鉛、アルミニウム、ゲルマニウム、インジウム、金、白金、銀及びパラジウムからなる群から選ばれる１種の金属や、この群から選ばれる２種以上の金属を含む合金等を用いることができる。本実施形態では、例えば、下部電極７の材料に銅を用いている。カーボンシート８は下部電極７と電極複合体９との間で効率良く電流を流動させる炭素膜である。
【００４０】
分離膜１０は電極複合体９と上部電極１１とが短絡することを防止する膜でありＬＢＯ（ほう酸三リチウム）、ＬＣＢＯ（ホウ酸炭素リチウム）等により構成された膜である。本実施形態では、例えば、分離膜１０にＬＣＢＯを採用した。また、上部電極１１は負極となる電極であり、リチウムの膜を用いた。
【００４１】
リチウム電池１を充電するとき固体電解質１５ではリチウムイオンが電極複合体９の活物質形成体１２から上部電極１１に移動する。上部電極１１はリチウム膜の負極である。そして、放電するときには固体電解質１５ではリチウムイオンが上部電極１１から電極複合体９の活物質形成体１２に移動する。
【００４２】
図５は電池ユニットの構造を示す模式平面図である。電池ユニット４の平面形状は特に限定されないが本実施形態では、例えば、図５に示すように円形になっている。これに合わせる形で、本実施形態においては、下部電極７、カーボンシート８及び電極複合体９も円板状になっている。電池ユニット４の直径は特に限定されないが、本実施形態では、例えば、１０ｍｍ〜２０ｍｍに設定している。
【００４３】
次に上述したリチウム電池１の製造方法について図６〜図１７にて説明する。図６は、リチウム電池の製造方法のフローチャートであり、図７〜図１６はリチウム電池の製造方法を説明するための模式図である。図６のフローチャートにおいて、ステップＳ１は活物質シート形成工程である。この工程は、活物質粒子１３とバインダーとを混成してシート状に加工する工程である。次にステップＳ２に移行する。ステップＳ２は外形形成工程である。この工程は、活物質形成体１２の中間製品の外形を形成する工程である。中間製品は完成に至る途中の製品を称す。次にステップＳ３に移行する。ステップＳ３は活物質焼成工程である。この工程は、活物質形成体１２の中間製品からバインダーを除去し活物質粒子１３を焼結する工程である。次にステップＳ４に移行する。
【００４４】
ステップＳ４は電解質供給工程である。この工程は、活物質形成体１２上に固体電解質１５の材料を供給する工程である。次にステップＳ５に移行する。ステップＳ５は充填工程である。この工程は、固体電解質１５の材料を加熱溶融して活物質形成体１２の連通孔１４に充填させる工程である。次にステップＳ６に移行する。ステップＳ６は急冷工程である。この工程は、固体電解質１５の材料を充填させた活物質形成体１２を急冷する工程である。ステップＳ６で電極複合体９が完成する。次にステップＳ７に移行する。
【００４５】
ステップＳ７は分離層設置工程である。この工程は、電極複合体９の一方の面に分離膜１０を設置する工程である。次にステップＳ８に移行する。ステップＳ８は上電極設置工程である。この工程は、分離膜１０に重ねて上部電極１１を設置する工程である。次にステップＳ９に移行する。ステップＳ９は下電極設置工程である。この工程は、電極複合体９の他方の面にカーボンシート８及び下部電極７を設置する工程である。ステップＳ９で電池ユニット４が完成する。次にステップＳ１０に移行する。ステップＳ１０はパッケージ工程である。この工程は、容器部２に電池ユニット４、第１絶縁部５、第２絶縁部６及び蓋部３を設置して、容器部２で蓋部３を固定する工程である。以上の工程によりリチウム電池１が完成する。ステップＳ１〜ステップＳ３が第１の工程に相当し、ステップＳ４が第２の工程に相当する。ステップＳ５が第３の工程に相当する。ステップＳ６が第４の工程に相当する。
【００４６】
次に、図７〜図１７を用いて、図６に示したステップと対応させて、製造方法を詳細に説明する。
【００４７】
図７はステップＳ１の活物質シート形成工程に対応する図である。ステップＳ１では活物質粒子１３の原料粉末をバインダー等と混ぜてペースト状にする。そして、プラスチックのキャリアフィルム上に薄いシート状に延ばして乾燥する。乾燥されたシートをグリーンシート１７と称す。
【００４８】
バインダーは活物質粒子１３の原料粉末を接合し加熱により除去可能であれば良く特に限定されない。バインダーはポリカーボネートの他、セルロース系バインダー、アクリル系バインダー、ポリビニルアルコール系バインダー、ポリビニルブチラール系バインダー等が挙げられ、これらのうちの１種または２種以上を組み合わせて用いることができる。
【００４９】
また、活物質シート形成工程において溶媒を用いてもよい。当該工程で用いる溶媒としては、特に限定されないが、例えば、ブタノール、エタノール、プロパノール、メチルイソブチルケトン、トルエン、キシレン等の非プロトン性の溶媒を用いることができる。これにより、溶媒との接触による活物質粒子１３の劣化を低減することができる。これらの溶媒を１つまたは複数組み合わせて使用することができる。本実施形態では、例えば、バインダーはポリカーボネートにジオキサンを加えて用いている。
【００５０】
また、バインダーにはポリフッ化ビニリデンやポリビニルアルコール等の有機高分子化合物をくわえても良い。バインダーには連通孔１４の大きさを調整するために粒子状の造孔材を添加してもよい。造孔材の平均粒径は特に限定されないが本実施形態では、例えば、０．５μｍ〜１０μｍに設定している。他にも、バインダーにはポリアクリル酸等の潮解性を有する物質を形成材料とする粒子を加えてもよい。粒子が潮解して粒子の周囲に生じる水が、粒子状のリチウム複酸化物をつなぎ合わせる。粒子状のリチウム複酸化物をつなぎ合わせるバインダーとして機能する。
【００５１】
次に、図７に示すように、圧延機１６にグリーンシート１７を設置する。圧延機１６は第１円筒１６ａと第２円筒１６ｂを備えている。そして、第１円筒１６ａの中心軸及び第２円筒１６ｂの中心軸は図示しない回転機構の回転軸に接続されている。回転機構はモーター、減速機及び回転速度を制御する制御装置等により構成されている。回転機構により第１円筒１６ａは反時計回りに回転し、第２円筒１６ｂは時計回りに回転する。第１円筒１６ａの外周と第２円筒１６ｂの外周との間の距離は所定の距離に調整されている。
【００５２】
第１円筒１６ａと第２円筒１６ｂとの間にグリーンシート１７を図中右側から挟む。第１円筒１６ａ及び第２円筒１６ｂが回転することによりグリーンシート１７は所定の厚みに圧延されて図中左側に排出される。第１円筒１６ａ及び第２円筒１６ｂの表面が鏡面に加工されている。そして、圧延されたグリーンシート１７には第１円筒１６ａ及び第２円筒１６ｂの表面が転写されるので、グリーンシート１７の表面は平坦な面になる。
【００５３】
図８はステップＳ２の外形形成工程に対応する図である。図８に示すように、ステップＳ２において、グリーンシート１７をプレス機１８に設置する。プレス機１８はダイプレート１８ａ及びポンチ１８ｂを備えている。そして、ダイプレート１８ａには円形の孔１８ｃが設置され、ポンチ１８ｂは円柱形状になっている。孔１８ｃの直径とポンチ１８ｂの直径は略同じ寸法になっている。
【００５４】
操作者はダイプレート１８ａ上にグリーンシート１７を設置する。そして、プレス機１８がポンチ１８ｂを図中上下方向に移動させる。このとき、グリーンシート１７はポンチ１８ｂに押し出されてダイプレート１８ａの孔１８ｃを通過する。そして、グリーンシート１７が円板状に形成された活物質円板２１が形成される。プレス機１８はグリーンシート１７を図中左側に移動してポンチ１８ｂを上下動することにより活物質円板２１を続けて形成する。
【００５５】
図９はステップＳ３の活物質焼成工程に対応する図である。ステップＳ３の活物質焼成工程では、まず、活物質円板２１からバインダーを除去する脱脂工程を行う。活物質円板２１を還元ガス中に設置して１５０〜５００℃程度の温度雰囲気内で０．１〜２０時間程度加熱する。これにより、活物質円板２１からバインダーを除去することができる。次に、活物質粒子１３が溶融しない程度の温度まで加熱する。ＬｉＣｏＯ2の融点は１１００℃であるので、１１００℃未満の温度まで加熱する。加熱温度及び加熱時間は特に限定されないが本実施形態では、例えば、加熱温度を９００〜９５０℃とし、加熱時間を４〜１４時間程度にしている。その結果、図９に示すように活物質粒子１３が結合して活物質形成体１２が完成する。活物質粒子１３同士の間には連通孔１４が設置される。連通孔１４はバインダーが除去されてできた空洞であり、空洞が連なって連通孔１４になっている。活物質形成体１２には連通孔１４が多く設置されているので多孔体や多孔質とも称される。
【００５６】
図１０はステップＳ４の電解質供給工程に対応する図である。図１０に示すように、ステップＳ４において、活物質形成体１２上に活物質形成体１２と接するように固体電解質１５の材料である固形物としての固形の電解質２２を供給する。固形の電解質２２は固体電解質１５の材料であり、固体電解質１５の固形物である。固形の電解質２２は特に限定されず、粉体、シート状、ブロック状の各種の形態で供給することができる。本実施形態では、例えば、固形の電解質２２は紛体の状態で供給される。
【００５７】
ホウ素Ｂの置換率であるＸが０を超え１以下の実数とするとき、固形の電解質２２はＬｉ2+XＣ1-XＢXＯ3を含む。Ｘは０を超えた実数であれば良く、例えば、Ｘが０．１のとき、Ｌｉ2+XＣ1-XＢXＯ3はＬｉ2.1Ｃ0.9Ｂ0.1Ｏ3であり、Ｘが１のとき、Ｌｉ2+XＣ1-XＢXＯ3はＬｉ3ＢＯ3である。
【００５８】
図１１及び図１２はステップＳ５の充填工程に対応する図である。図１１に示すように、ステップＳ５において、活物質形成体１２を容器２３上に載置する。容器２３は耐熱性があり、１０００度以上の高温に耐える。容器２３の材質には例えば、Ｍｏ，Ｗ，Ｔａ，Ｉｒ，Ｎｂ等を用いることができる。他にも、水等によって冷却する機構を備えたＴｉ製の容器を用いても良い。
【００５９】
次に、活物質形成体１２及び固形の電解質２２を加熱する。固形の電解質２２の溶解方法は融点以上の温度に加熱できる方法であれば良く特に限定されない。加熱源として、例えば、アーク放電、レーザー、電子ビーム、光、赤外線、高周波等を用いることができる。固形の電解質２２は室温近傍においてほとんど電子導電性を有さない。高周波を用いる場合には導電性を有しかつ固形の電解質２２の融点よりも高い融点を有する容器２３に固形の電解質２２を収容する。そして、容器２３を加熱して容器２３から活物質形成体１２及び固形の電解質２２に伝熱させる。
【００６０】
固形の電解質２２の溶解は、大気中、不活性ガス中、還元性ガス中、炭化水素ガス中、真空中等いかなる雰囲気中で行われても良い。容器２３が高温環境下で酸化されやすい場合は、アルゴンガスやヘリウムガス等の不活性ガス雰囲気中または真空中等で溶解を行うことが望ましい。尚、アーク放電により固形の電解質２２を溶解する場合は、アーク放電が発生するに十分なアルゴンガス等が雰囲気中に含まれている必要がある。固形の電解質２２が加熱されて溶融する。固形の電解質２２が溶融したものを溶融物２２ａと称す。
【００６１】
図１２に示すように、溶融物２２ａに重力が作用して、溶融物２２ａは活物質形成体１２の連通孔１４に充填される。さらに、溶融物２２ａに毛管現象が作用して溶融物２２ａは連通孔１４内に容易に充填される。尚、容器２３と活物質形成体１２との間に多孔質セラミック等の多孔質の構造体を設置しても良い。そして、活物質形成体１２から溢れた固形の電解質２２の溶融物２２ａを多孔質の構造体に吸着させても良い。
【００６２】
固形の電解質２２を充填させるとき溶媒を用いずに加熱して溶融させて液体にする。連通孔１４内に充填された溶融物２２ａが固化するとき気化する物質の量が少ないので、溶融物２２ａが固体電解質１５になるときの体積変化を小さくすることができる。従って、溶融物２２ａが固化した後の連通孔１４における空隙率の低下を図ることができる。
【００６３】
固形の電解質２２を溶融させるとき、固形の電解質２２を６５０度以上９００度以下の範囲で加熱する。加熱温度を６５０度以上にすることで固形の電解質２２を溶融することができる。加熱温度を９００度以上にするとき固形の電解質２２の組成が変わるので電解質としての性能が低下する。従って、固形の電解質２２の加熱温度を６５０度以上９００度以下の範囲にすることにより、電解質としての性能を低下させずに固形の電解質２２を溶融させることができる。
【００６４】
さらには、固形の電解質２２を溶融させるときの加熱温度は７００度以上８５０度以下が好ましい。そして、固形の電解質２２の加熱温度は固形の電解質２２の組成に応じて変えるのが好ましい。固形の電解質２２を溶解するにはＬｉ2+XＣ1-XＢXＯ3におけるホウ素置換率Ｘの値に応じて融点がかわるので加熱温度を変更するのが好ましい。
【００６５】
固形の電解質２２の加熱時間は固形の電解質２２の量によって異なるので限定されない。加熱時間が長いと固形の電解質２２の組成が変わるので加熱時間は短い方が好ましい。固形の電解質２２が２０ｍｇのときの加熱時間は４分以上６分以下が好ましい。本実施形態では、例えば、固形の電解質２２が２０ｍｇのときの加熱時間を５分に設定した。
【００６６】
ステップＳ６の急冷工程において、溶融物２２ａを含む活物質形成体１２を急冷する。急冷することにより溶融物２２ａが非結晶化する。溶融物２２ａを非結晶化する方法には特に制限はないが、活物質形成体１２を冷却できれば良く、容器２３を含めて冷却しても良い。本実施形態では、例えば、加熱した活物質形成体１２を、冷却された熱容量の大きな支持台に置くことで溶解した固形の電解質２２を急冷した。
【００６７】
溶解した固形の電解質２２を急冷する冷却速度は１０2度／秒以上１０5度／秒以下が好ましい。固形の電解質２２の溶融物２２ａを急冷する冷却速度は１０2度／秒以上である。この冷却速度のときには溶融物２２ａを固化したときに固体電解質１５を非結晶化させることができる。非結晶化した状態を非晶質またはアモルファスと称す。また、冷却速度は１０5度／秒以下である。このとき、溶融物２２ａを冷却する装置を容易に入手することができる。本実施形態では、例えば、溶融物２２ａを急冷する冷却速度は３００度／秒で行った。これにより、溶融物２２ａが固化して非結晶の固体電解質１５になる。
【００６８】
図１３はステップＳ７の分離層設置工程に対応する図である。図１３に示すように、ステップＳ７において、活物質形成体１２上に分離膜１０を設置する。分離膜１０はＬＣＢＯの膜である。分離膜１０の成膜方法は特に限定されず、スパッタリング法、真空蒸着法等の気相成膜法の他、塗布法、噴霧法等の液相成膜法を用いることができる。本実施形態では、例えば、スパッタリング法を用いて分離膜１０を成膜した。
【００６９】
図１４はステップＳ８の上電極設置工程に対応する図である。図１４に示すように、ステップＳ８において、分離膜１０上に上部電極１１を設置すれる。上部電極１１はリチウムの膜である。上部電極１１の成膜方法は分離膜１０と同様の方法を用いることができ、成膜方法は特に限定されないが本実施形態では、例えば、真空蒸着法を用いて上部電極１１を成膜した。
【００７０】
図１５はステップＳ９の下電極設置工程に対応する図である。図１５に示すように、ステップＳ９において、下部電極７上にカーボンシート８を設置する。下部電極７とカーボンシート８とは接着せずに接触していればよい。さらに、カーボンシート８上に電極複合体９を重ねて設置する。カーボンシート８と電極複合体９とは接着せずに接触していればよい。以上の工程により電池ユニット４が完成する。
【００７１】
図１６はステップＳ１０のパッケージ工程に対応する図である。図１６に示すように、ステップＳ１０において、電池ユニット４を４個重ねる。電池ユニット４を並列結合するときには、絶縁シートを電池ユニット４の間に設置し、各電池ユニット４を接続する配線を設置しておく。次に、第１絶縁部５の中央の孔に電池ユニット４を配置する。さらに、電池ユニット４の上に蓋部３を設置する。そして、蓋部３を電池ユニット４と接触させる。
【００７２】
次に、蓋部３の外周及び第１絶縁部５の側面に沿って第２絶縁部６を挿入する。続いて、第２絶縁部６が挿入された蓋部３、電池ユニット４及び第１絶縁部５を容器部２の中に設置する。次に、容器部２の開放端を蓋部３側に折り曲げて硬く密着させる。これにより、各電池ユニット４は加圧されるので、下部電極７、カーボンシート８及び電極複合体９は電気的に接続する。以上の工程によりリチウム電池１が完成する。
【００７３】
図１７は固形の電解質のホウ素置換率Ｘと電極複合体のＬｉ伝導率の関係を示すグラフである。図１７において、横軸はステップＳ４の電解質供給工程で設置した固形の電解質２２のホウ素置換率Ｘを示す。ホウ素置換率ＸはＬｉ2+XＣ1-XＢXＯ3におけるＸである。縦軸はステップＳ６の急冷工程を経て完成した電極複合体９のＬｉ伝導率を示す。Ｌｉ伝導率推移線２４はホウ素置換率Ｘに対するＬｉ伝導率を示している。
【００７４】
Ｌｉ伝導率推移線２４が示すように、ホウ素置換率Ｘが０．２より低いとき、ホウ素置換率Ｘに対するＬｉ伝導率の変化が大きい。そして、ホウ素置換率Ｘが０．２のときに比べてＬｉ伝導率が低い。Ｌｉ伝導率が高い方がリチウム電池１の性能が良いので、ホウ素置換率Ｘは０．２未満に設定しない方が良い。
【００７５】
同様に、ホウ素置換率Ｘが０．６より大きいとき、ホウ素置換率Ｘに対するＬｉ伝導率の変化が大きい。そして、ホウ素置換率Ｘが０．６のときに比べてＬｉ伝導率が低い。Ｌｉ伝導率が高い方がリチウム電池１の性能が良いので、ホウ素置換率Ｘは０．６を超える数値に設定しない方が良い。従って、ホウ素置換率Ｘは０．２以上０．６以下の実数に設定することが好ましい。このとき、ホウ素置換率Ｘが変動してもＬｉ伝導率が高い状態を維持することができる。Ｌｉ伝導率が高い電池はＬｉ伝導率が低い電池に比べて短時間に充電することができる。そして、放電時には内部抵抗が低くなるので、電圧降下を低くすることができる。
【００７６】
上述したように、本実施形態によれば、以下の効果を有する。
（１）本実施形態によれば、Ｌｉ2+XＣ1-XＢXＯ3を固体電解質１５にするとき溶媒を用いずに加熱して溶融して液体にしている。この為、連通孔１４内に充填した溶融物２２ａが固化するとき気化する物質の量が少ないので、固形の電解質２２の体積の変化を小さくできる。従って、固化した後の連通孔１４における空隙率の低下を図ることができる。従って、１回の工程で溶融物２２ａを連通孔１４内に充填させることができる為、生産性良く固体電解質１５を活物質形成体１２の連通孔１４内に設置することができる。
【００７７】
（２）本実施形態によれば、ステップＳ５で固形の電解質２２を溶解させる。そして、溶融物２２ａを連通孔１４内に充填させる。これにより、活物質形成体１２と溶融物２２ａとが一体になる。次に、溶融物２２ａを急冷して固化し非結晶化させている。非結晶の形態では粒界の抵抗が低いので固体電解質１５内をリチウムイオンが移動し易くできる。
【００７８】
（３）本実施形態によれば、溶融物２２ａを急冷する冷却速度は１０2度／秒以上である。この冷却速度のときには溶融物２２ａを固化したときに固体電解質１５を非結晶化することができる。また、冷却速度は１０5度／秒以下である。このとき、溶融物２２ａを冷却する装置を容易に入手することができる。
【００７９】
（４）本実施形態によれば、固形の電解質２２を６５０度以上９００度以下の範囲で加熱している。加熱温度を６５０度以上にするとき固形の電解質２２を溶融することができる。加熱温度を９００度以上にするとき固形の電解質２２の組成が変わるので電解質としての性能が低下する。従って、固形の電解質２２の加熱温度を上記の範囲にすることにより、電解質としての性能を低下させずに固形の電解質２２を溶融させることができる。
【００８０】
（５）本実施形態によれば、Ｌｉ2+XＣ1-XＢXＯ3におけるＸの範囲は０．２以上０．６以下の実数である。このとき、ホウ素置換率Ｘが変動しても固体電解質１５のＬｉ伝導率を安定して高い状態を維持することができる。
【００８１】
（６）本実施形態によれば、電池ユニット４では電極複合体９が下部電極７と上部電極１１とに挟まれている。そして、電極複合体９は生産性良く製造できる電極複合体９であるので、電池ユニット４は生産性良く製造できる電極複合体９を備えた電池とすることができる。
【００８２】
（７）本実施形態によれば、リチウム電池１は電池ユニット４を４個備えている。そして、電池ユニット４は生産性良く製造できる電極複合体９を備えている。従って、本実施形態のリチウム電池１は生産性良く製造できる電極複合体９を備えた電池とすることができる。
【００８３】
（第２の実施形態）
次に、本発明を具体化した電極複合体の一実施形態について図１８の電極複合体の構造を示す模式側断面図を用いて説明する。この実施形態が第１の実施形態と異なるところは、図１３に示した分離膜１０が固体電解質１５と同じ材質であり、連続している点にある。尚、第１の実施形態と同じ点については説明を省略する。
【００８４】
すなわち、本実施形態では、図１８に示すように、電極複合体としての分離膜付電極複合体２７は電極複合体９と分離膜２６とを有し、電極複合体９における固体電解質１５と分離膜２６における固体電解質１５とは連続している。このように形成された固体電解質１５と分離膜２６は連続した結晶構造を有し、好ましいリチウムイオンの伝導度を有する分離膜付電極複合体２７とすることができる。
【００８５】
前記第１の実施形態では、ステップＳ４〜ステップＳ５で活物質粒子１３の連通孔１４に固体電解質１５を充填した。次に、ステップＳ７で分離膜１０を設置した。ステップＳ４において、活物質形成体１２上に設置する固形の電解質２２の量を、固化し結晶化した後に活物質形成体１２上に分離膜１０を形成することができる量に設定する。これにより、ステップＳ６の急冷工程では活物質形成体１２上に層及び第２の層としての分離膜２６が形成される。分離膜２６は連通孔１４に位置する固体電解質１５と同じ固体電解質１５からなる膜である。そして、ステップＳ７を省略する。ステップＳ７を省略する為、少ない工程で活物質形成体１２に分離膜２６が設置された電極複合体としての分離膜付電極複合体２７を製造することができる。尚、本実施形態でもステップＳ１〜ステップＳ６が電極複合体の製造方法となっている。
【００８６】
電極複合体９における活物質形成体１２に固体電解質１５の材料を充填して、続けて、電極複合体９の上にも固体電解質１５を設置することにより電極複合体９と分離膜２６とを続けて設置することができる。従って、分離膜付電極複合体２７は生産性良く電極複合体９及び分離膜２６を製造できる構造を有する分離膜付電極複合体とすることができる。
【００８７】
尚、本実施形態は上述した実施形態に限定されるものではなく、本発明の技術的思想内で当分野において通常の知識を有する者により種々の変更や改良を加えることも可能である。
（変形例１）
前記実施形態では、活物質円板２１はグリーンシート１７から形成した。活物質円板２１は成形型に材料を投入して押圧して成形しても良い。
【００８８】
（変形例２）
前記実施形態では、ステップＳ５の充填工程において固形の電解質２２を加熱した。固形の電解質２２を溶融して活物質形成体１２に滴下しても良い。
【００８９】
（変形例３）
前記実施形態では、活物質粒子１３の連通孔１４に固体電解質１５を充填したものを電極複合体９とした。さらに、分離膜１０を設置した状態を図１３に示す電極複合体としての分離膜付電極複合体２５としても良い。
【００９０】
（変形例４）
前記実施形態ではリチウム電池１の電池ユニット４では電極複合体９上に分離膜１０が設置されていた。変形例３に示す分離膜付電極複合体２５を上部電極１１と下部電極７とで挟んだ電池ユニットにしてもよい。さらに、この電池ユニットを用いてリチウム電池にしても良い。さらに、生産性良く製造できるリチウム電池にすることができる。
【符号の説明】
【００９１】
１…電池としてのリチウム電池、４…電池としての電池ユニット、７…第１電極としての下部電極、９…第１の層としての電極複合体、１１…第２電極としての上部電極、１２…活物質形成体、１３…活物質粒子、１４…連通孔、１５…固体電解質、２２…固形物としての固形の電解質、２２ａ…溶融物、２５，２７…電極複合体としての分離膜付電極複合体、２６…層及び第２の層としての分離膜。
【図１】
0006597183.tif 000002
【図２】
0006597183.tif 000003
【図３】
0006597183.tif 000004
【図４】
0006597183.tif 000005
【図５】
0006597183.tif 000006
【図６】
0006597183.tif 000007
【図７】
0006597183.tif 000008
【図８】
0006597183.tif 000009
【図９】
0006597183.tif 000010
【図１０】
0006597183.tif 000011
【図１１】
0006597183.tif 000012
【図１２】
0006597183.tif 000013
【図１３】
0006597183.tif 000014
【図１４】
0006597183.tif 000015
【図１５】
0006597183.tif 000016
【図１６】
0006597183.tif 000017
【図１７】
0006597183.tif 000018
【図１８】
0006597183.tif 000019